КОМПОЗИЦИЯ ВЫСОКОНАСЫЩЕННОГО СОПОЛИМЕРНОГО КАУЧУКА, СОДЕРЖАЩЕГО НИТРИЛЬНЫЕ ГРУППЫ, И СШИТЫЙ КАУЧУК

1. Композиция высоконасыщенного сополимерного каучука, содержащего нитрильные группы, включающая высоконасыщенный сополимерный каучук (А), содержащий нитрильные группы, с α,β-этиленненасьпценными нитрильными мономерными звеньями и мономерными звеньями эфира (мет)акриловой кислоты, с йодным числом 120 или менее, и полиэфир-эфирный пластификатор (В) со структурным элементом, включающим три или более эфирных соединений, которые последовательно связаны.
2. Композиция по п. 1, в которой молекулярный вес полиэфир-эфирного пластификатора (В) составляет от 600 до 5000.
3. Композиция по п. 1, в которой полиэфир-эфирный пластификатор (В) является соединением, отвечающим следующей общей формуле (1):
1
2
1
350
1
350
где R означает, соответственно независимо, атом водорода или C-С углеводородную группу, R означает, соответственно независимо, атом водорода или C-С углеводородную группу, и «n» означает целое число от 3 до 100.
3
1/2
4. Композиция по любому из пп. 1-3, в которой вязкость полиэфир-эфирного пластификатора (В) составляет от 15 до 200 мПз⋅с/25°C, температура затвердевания от 10 до -20°C и величина SP - 7-11 (кал/см).
5. Композиция по любому из пп. 1-3, в которой содержание полиэфир-эфирного пластификатора (В) составляет от 1 до 30 весовых частей по отношению к 100 весовым частям высоконасыщенного нитрильного каучука (А).
6. Композиция сшиваемого каучука, полученная путем прибавления сшивающего агента к композиции высоконасыщенного сополимерного каучука, содержащего нитрильные группы, по любому из пп. 1-5.
7. Сшитый каучук, полученный поперечным сшиванием композиции сшиваемого каучука по п. 6.